(57)【要約】【課題】支持体上に水溶性染料インクまたは水溶性顔料インクを吸収固定化するインク受容層を設けた構造のインクジェット記録用紙において、インクジェットプリンタ記録媒体としての画像の解像度、色再現性、インク吸収性、表面強度（耐久性）などの機能を殆ど損うことなく、記録用紙の段階でインク受容層にマイナスイオンを発生する機能を付加せしめたものを提供する。【解決手段】上記構造を有するインクジェット記録用紙において、インク吸着用担体を含有するインク受容層にマイナスイオンを発生する機能を有する波動エネルギー発生石粉末を添加する。波動エネルギー発生石粉末としては、電気石、群馬長石、石英斑岩または貴陽石の粉末が用いられる。【特許請求の範囲】
【請求項１】
支持体上に、水溶性インクを吸収固定するインク受容層を設けた構造のインクジェット記録用紙において、インク吸着用担体を含有するインク受容層に波動エネルギー発生石粉末を添加してなるインクジェット記録用紙。
【請求項２】
水溶性インクを吸収固定化するインク吸着用担体がシリカ粉末である請求項１記載のインクジェット記録用紙。
【請求項３】
波動エネルギー発生石粉末が電気石、群馬長石、石英斑岩または貴陽石の粉末である請求項１記載のインクジェット記録用紙。
【請求項４】
インク受容層が吸水能を有するバインダー、インク吸着用担体および波動エネルギー発生石粉末の有機溶媒分散液よりなる塗工液の塗布により形成されたものである請求項１、２または３記載のインクジェット記録用紙。
【発明の詳細な説明】
【０００１】
【発明の属する技術分野】
本発明は、インクジェット記録用紙に関する。さらに詳しくは、マイナスイオンを発生せしめるインクジェット記録用紙に関する。
【０００２】
【従来の技術】
液体インクを用いるインクジェット記録方式の機器で使用される記録媒体は、画像の解像度、色再現性、インク吸収性、表面硬度（耐久性）などにすぐれていることが要求される。水を吸収しない支持体上に水溶性染料インクまたは水溶性顔料インクである水溶性インクを吸収固定化するインク受容層を設けたインクジェット記録用紙においては、インク受容層に新たに他の機能を加えようとする場合、インクで記録された後で行わないと記録機能に影響が出てしまうため、記録前の用紙に記録以外の新たな機能を持たせることができない。
【０００３】
【発明が解決しようとする課題】
本発明の目的は、支持体上に水溶性インクを吸収固定化するインク受容層を設けた構造のインクジェット記録用紙において、インクジェットプリンタ記録媒体としての画像の解像度、色再現性、インク吸収性、表面強度（耐久性）などの機能を殆ど損うことなく、記録用紙の段階でインク受容層にマイナスイオンを発生する機能を付加せしめたものを提供することにある。
【０００４】
【課題を解決するための手段】
かかる本発明の目的は、上記構造を有するインクジェット記録用紙において、インク吸着用担体を含有するインク受容層にマイナスイオンを発生する機能を有する波動エネルギー発生石粉末を添加することによって達成される。
【０００５】
【発明の実施の形態】
インク受容層が設けられる支持体としては、水を吸収せず、その厚さが約０．２〜１ｍｍ程度のプラスチックシート、例えば塩化ビニル樹脂シート、ポリウレタンシート、ＰＥＴフィルム、ポリプロピレンフィルム、ポリエステルクロス等が用いられる。
【０００６】
これらの水を吸収しない支持体上にインク受容層が形成されるが、このインク受容層にはインク吸着用担体に加えて波動エネルギー発生石粉末が添加される。インク受容層は、例えば吸水性ポリウレタン、ポリビニルアルコール等の吸水能が約４０〜２０００重量％、好ましくは約１００〜５００重量％の吸水性樹脂をバインダーとして、それをトルエン、キシレン等の芳香族炭化水素、メタノール、エタノール、イソプロパノール等のアルコール、アセトン、メチルエチルケトン、メチルイソブチルケトン等のケトンまたはこれらの混合溶媒に約１０〜４０重量％の濃度で溶解させたバインダー溶液に、インク吸着用担体および波動エネルギー発生石粉末を添加し、分散させた塗工液を塗布することにより形成される。
【０００７】
なお、吸水性ポリウレタンは、脂肪族系または脂環式系のポリイソシアネートと各種ポリオールとをウレタン化反応させることにより得られる。その吸水能（吸水性ポリウレタンに対する吸収された水の量）が約４０％以下では、吸水性ポリウレタンのインク受容層としての水溶性インクの吸収速度が低下し、また水の吸水容量が小さいため、良好な印刷画像が得られなくなる。一方、約２０００％以上の吸水能のものは、吸水時の機械的強度の低下を免れない。
【０００８】
インク吸着用担体としては、多孔性シリカ、多孔性ベーマイト、多孔性アルミナ、多孔性マグネシア等の粒子径が約０．５〜２０μｍ程度の多孔性無機顔料が用いられる。また、波動エネルギー発生石粉末としては、トルマリン等の電気石、群馬長石、石英斑岩、貴陽石等の粒子径が約０．１〜１０μｍ、好ましくは約０．５〜５μｍの粉末が、顔料吸着用担体に対して約０．１〜１０重量％、好ましくは約０．５〜５重量％の割合で用いられる。この割合がこれ以下では所望のマイナスイオンの発生がみられず、一方これよりも多い割合で用いられると印刷画質が低下するようになる。
【０００９】
波動エネルギー発生石粉末としては、トルマリン粉末が好んで用いられる。トルマリンは、ブラジル、インド、中国、アフリカを中心に産出される宝飾用宝石であるが、トルマリンの中でも褐色、黒色、白色、ピンク色、赤色のものは宝石としての価値はないが、自然の状態で永久的に電子を流し続ける特性を有しており、電気石ともよばれるものであって、本発明ではそれを粉末状としたものが用いられる。
【００１０】
以上の各成分を添加して調製される塗工液は、この固形分濃度（バインダー、顔料吸着用担体および波動エネルギー発生石の合計量）が約１０〜５０重量％程度になるように調製され、これらの固形分塗工量が約２〜１００ｇ／ｍ２、好ましくは約１０〜５０ｇ／ｍ２となるように、バーコータ法、ナイフコーティング法、ディップコーティング法などによって塗工され、支持体上に約１０〜１００μｍ、好ましくは約３０〜６０μｍの厚みとなる塗工膜を形成させる。
【００１１】
このようにして塗工膜を支持体上に形成させたインクジェット記録用紙は、水溶性染料インクまたは水溶性顔料である水溶性インクを用いるインクジェット記録方式によって所定の色調に装飾印刷される。
【００１２】
【発明の効果】
本発明に係るインクジェット記録用紙は、これに水溶性インクをインクジェット記録方式によって所望の色調に装飾印刷された後も、マイナスイオンを空気中に有効に発生させる。そのマイナスイオン発生量は、塗工された波動エネルギー発生石量と共に増加し、特にトルマリンと共に群馬長石や石英斑岩を併用した場合には、群馬長石や石英斑岩はトルマリンへのドーピング効果をもたらしている。
【００１３】
このような効果を奏する本発明のインクジェット記録用紙は、室内装飾用のタペストリー、カレンダー、ポスター等の印刷材料として有効に用いられる。
【００１４】
【実施例】
次に、実施例について本発明を説明する。
【００１５】
実施例１
吸水能が１５０％である脂環式ポリイソシアネート系ポリウレタン（Ｔｈｅｒｍｅｄｉｃｓ社製品Ｔｅｃｏｇｅｌ−０５００−Ｖ）１５ｇを、トルエン３５ｇ、イソプロパノール２５ｇおよびメチルエチルケトン１０ｇよりなる混合溶媒に溶解し、得られたポリウレタン溶液にシリカ（水沢化学製品Ｍｉｚｕｋａｓｉｌ  Ｐ−８０１）１５ｇおよびトルマリン赤（イーメディカル製品）０．３ｇを混合分散させ、固形分濃度３０重量％の塗工液を調製した。
【００１６】
この塗工液を、塩ビターポリン（防水シート、厚さ０．３５ｍｍ）の片面に乾燥後の膜厚みが５０μｍになるようにバーコータを用いて塗布した後、１００℃で２分間乾燥してインクジェット記録用紙（赤石３％塗工材塗工品）を得た。この記録用紙について、マイナスイオン測定機（アンデス電気製ＩＴＣ−２０１Ａ）を使用して、単位容積（１ｃｃ）当りのマイナスイオンの個数を測定した。
【００１７】
実施例２
実施例１において、トルマリン赤量が０．６ｇに変更され、赤石６％塗工材塗工品を得た。この記録用紙について、マイナスイオン数の測定が行われた。
【００１８】
実施例３
実施例１において、トルマリン赤量が１．０ｇに変更され、赤石１０％塗工材塗工品を得た。この記録用紙について、マイナスイオン数の測定が行われた。
【００１９】
実施例４
実施例１において、トルマリン赤量が２．０ｇに変更され、赤石２０％塗工材塗工品を得た。この記録用紙について、マイナスイオン数の測定が行われた。
【００２０】
実施例５
実施例１において、トルマリン赤の他に群馬長石０．１ｇが用いられ、赤石３％および群馬長石１％の塗工材塗工品を得た。この記録用紙について、マイナスイオン数の測定が行われた。
【００２１】
比較例１
ブロック状トルマリン黒原石について、マイナスイオン数の測定が行われた。
【００２２】
比較例２
粉末状トルマリン黒原石（粒子径１．８μｍ）について、マイナスイオン数の測定が行われた。
【００２３】
比較例３
粉末状トルマリン赤原石（粒子径３．０μｍ）について、マイナスイオン数の測定が行われた。
【００２４】
以上の各実施例および比較例で得られた測定結果は、次の表に示される。
2004154968.tif 000002
【００２５】
上記各実施例で測定されたマイナスイオン量は、１週間経過後においても殆ど変らなかった。